(57)【要約】【課題】  電子写真特性や耐久性を損なう事なく、電子写真感光体表面の潤滑性を大幅に向上させる事で、ブレード反転やブレード鳴き等のクリーニングに関与する課題を解決し、且、ソルベントクラック性が良好でしかも製造が容易な電子写真感光体、及び該電子写真感光体を有するプロセスカートリッジ及び電子写真装置を提供する。【解決手段】  支持体上に感光層を有する電子写真感光体において、該電子写真感光体が、シロキサンユニットを有する特定なポリカーボネート重合体を含有し、前記ポリカーボネート重合体はヘキサンを溶媒とするソックスレー抽出装置を用いて、６時間抽出した時に抽出される成分の割合が10.0質量％以上30.0質量％以下であるポリカーボネート重合体である事を特徴とする電子写真感光体、及び該電子写真感光体を有するプロセスカートリッジ並びに電子写真装置が前述の課題を解決するものであることを見いだした。【選択図】  図１
2008175980.tif 000002
【特許請求の範囲】
【請求項１】
支持体上に感光層を有する電子写真感光体において、該電子写真感光体が、式（１）で示される繰り返し構造単位及び、式（２）で示される繰り返し単位を有し、かつ末端の一方または両方の構造が式（３）であるポリカーボネート重合体を含有し、前記ポリカーボネート重合体はヘキサンを溶媒とするソックスレー抽出装置を用いて、6時間抽出した時に抽出される成分の割合が10.0質量％以上30.0質量％以下であるポリカーボネート重合体である事を特徴とする電子写真感光体。
【化１】
2008175980.tif 000025
（式中、Ｘは単結合、−Ｏ−、−Ｓ−及び置換もしくは無置換のアルキリデン基を示し、Ｒ1、Ｒ2、Ｒ3、Ｒ4、Ｒ5、Ｒ6、Ｒ7、Ｒ8は同一または異なって、水素原子、ハロゲン原子、アルコキシ基、ニトロ基、置換もしくは無置換のアルキル基及び置換もしくは無置換のアリール基を示す。）
【化２】
2008175980.tif 000026
（式中、Ｒ9及びＲ10は水素原子、アルキル基又はアリール基、Ｒ11、Ｒ12、Ｒ13、Ｒ14は同一または異なって、水素原子、ハロゲン原子、置換または無置換のアルキル基又はアリール基を示す。ａは１以上３０以下、ｍは１以上５００以下の正の整数を示す。）
【化３】
2008175980.tif 000027
（式中、Ｒ15及びＲ16は水素原子、ハロゲン原子、アルコキシ基、ニトロ基、置換基を有してもよいアルキル基又はアリール基を示す。Ｒ17及びＲ18は水素原子、アルキル基又はアリール基を示す。Ｒ19、Ｒ20、Ｒ21、Ｒ22、Ｒ23は同一または異なって、水素原子、ハロゲン原子、置換または無置換のアルキル基又はアリール基を示す。ｂは１以上３０以下、ｎは1以上５００以下の正の整数を示す。）
【請求項２】
前記ソックスレー抽出装置を用いてヘキサンにより抽出した成分のGPCによる重量平均分子量（Mw）が5000以上15000以下であり、抽出成分が、IR分析によりシロキサン及びポリカーボネート特有の吸収ピークが見られる事を特徴とする請求項１記載のポリカーボネート重合体を含有することを特徴とする電子写真感光体。
【請求項３】
前記ポリカーボネート重合体において、構成単位中のシロキサン部位の割合が１０.０質量％以上６０.０質量％以下である請求項１又は２記載のポリカーボネート重合体を含有することを特徴とする電子写真感光体。
【請求項４】
前記ソックスレー抽出装置を用いてヘキサンにより抽出した成分は、シロキサンとポリカーボネート構造とが結合しているオリゴマー成分を含有している請求項１〜３のいずれかに記載の電子写真感光体。
【請求項５】
請求項１〜４のいずれかに記載の電子写真感光体と、該電子写真感光体を帯電させる帯電手段、静電潜像の形成された電子写真感光体をトナーで現像する現像手段及び転写工程後の電子写真感光体上に残余するトナーを回収するクリーニング手段からなる群より選ばれる少なくとも１つの手段とを共に一体に支持し、電子写真装置本体に着脱自在であることを特徴とするプロセスカートリッジ。
【請求項６】
請求項１〜4のいずれかに記載の電子写真感光体、該電子写真感光体を帯電させる帯電手段、帯電した電子写真感光体に対し露光を行い静電潜像を形成する露光手段、静電潜像の形成された電子写真感光体にトナーで現像する現像手段及び電子写真感光体上のトナー像を転写材上に転写する転写手段を備えることを特徴とする電子写真装置。
【発明の詳細な説明】
【技術分野】
【０００１】
本発明は電子写真感光体、及び該電子写真感光体を有するプロセスカートリッジ及び電子写真装置に関し、詳しくは特定の化合物を含有する表面層を有する電子写真感光体、及び該電子写真感光体を有するプロセスカートリッジ並びに電子写真装置に関するものである。
【背景技術】
【０００２】
電子写真感光体には適用される電子写真プロセスに応じた感度、電気的特性、機械的特性、更には光学的特性を備えていることが要求される。特に繰り返し使用される電子写真感光体の表面には帯電、露光、現像、転写及びクリーニング等の電気的、機械的外力が直接加えられるため、それらに対する耐久性が要求される。
【０００３】
具体的には帯電時に発生するオゾンや窒素酸化物による劣化や、放電やクリーニングによる表面の摩耗や傷といった電気的及び機械的劣化に対する耐久性が求められている。中でも、比較的低い硬度を有するものが多い有機系の感光体の耐久性を向上させるための重要な要因として、感光体表面の潤滑性と用いる樹脂の強度が挙げられる。
【０００４】
潤滑性の向上については、シリコーンオイルやフッ素系のオイルを添加したりポリカーボネートの主鎖にシロキサン鎖を共重合させる方法や（例えば特許文献１〜３）、ビスフェノールＡの中心部の（ＣＨ3 ）2 −Ｃ＝部分を（ＣＦ3 ）2 −Ｃ＝に変更したポリカーボネート樹脂を表面層のバインダーに用いる方法が提案されている。（例えば特許文献４）
しかし、従来方法で潤滑性等を改善しようとすると、その量比により差は生じるものの、樹脂本来の機械的強度が低下してしまい、耐久性が不十分である場合があった。また、ポリジメチルシロキサンを初めとするシリコーンオイルを添加すると、所要の潤滑性を得る為の添加量では、残留電位が著しく増加し易く、電荷輸送層の被膜が白濁し、被膜の光学的特性の面からも、画質が低下し、感度低下による濃度薄やゴースト等のメモリー画像が発生するなどの問題点があった。
【０００５】
更に、近年画質向上のために、トナーの小径化が進んでいる。トナーの粒径の小径化が進むにつれ、トナーと感光ドラムの表面との接触面積が大きくなる。これにより、単位質量当たりのトナーの感光ドラム表面への付着力が大きくなるため、感光ドラムの表面のクリーニング性が低下する。
【０００６】
このため、トナーのすり抜けを防止するため、クリーニングブレードの当接圧を増加させてすり抜けを抑制する必要がある。しかし、特に、使用前の感光体は、表面が非常に均一であるためクリーニングブレードとの密着性が高い。使用を開始した後は、表面が削れて粗面化されること、あるいはトナーや摩耗粉が存在すること等により、感光体表面とクリーニングブレードの潤滑性がやや改善されるので、使用初期の潤滑性を極めて高くしておかないと、ブレード反転やブレード鳴き等のトラブルが発生し易い構成になっている。特に、高湿環境では摩擦係数が高くなるのでこの問題は顕著である。
【特許文献１】特開平５−７２７５３号公報
【特許文献２】特開平６−１３６１０８号公報
【特許文献３】特開2001-255675号公報
【特許文献４】特開昭６３−６５４４４号公報
【発明の開示】
【発明が解決しようとする課題】
【０００７】
本発明の目的は、電子写真特性や耐久性を損なう事なく、少量の添加量で電子写真感光体表面の潤滑性を著しく向上させることで、ブレード反転やブレード鳴きというクリーニングに関与する課題を解決し、且、耐ソルベントクラック性が良好でしかも製造が容易な電子写真感光体、及び該電子写真感光体を有するプロセスカートリッジ及び電子写真装置を提供することにある。
【課題を解決するための手段】
【０００８】
本発明者らは、鋭意研究を重ねた結果、支持体上に感光層を有する電子写真感光体において、該電子写真感光体が、式（１）で示される繰り返し構造単位及び、式（２）で示される繰り返し単位を有し、かつ末端の一方または両方の構造が式（３）であるポリカーボネート重合体を含有し、前記ポリカーボネート重合体はヘキサンを溶媒とするソックスレー抽出装置を用いて、６時間抽出した時に抽出される成分の割合が10.0質量％以上30.0質量％以下であるポリカーボネート重合体である事を特徴とする電子写真感光体、及び該電子写真感光体を有するプロセスカートリッジ並びに電子写真装置が前述の課題を解決するものであることを見いだした。
【０００９】
【化１】
2008175980.tif 000003
【００１０】
（式中、Ｘは単結合、−Ｏ−、−Ｓ−及び置換もしくは無置換のアルキリデン基を示し、Ｒ1〜Ｒ8は同一または異なって、水素原子、ハロゲン原子、アルコキシ基、ニトロ基、置換もしくは無置換のアルキル基及び置換もしくは無置換のアリール基を示す。）
【００１１】
【化２】
2008175980.tif 000004
【００１２】
（式中、Ｒ9及びＲ10は水素原子、アルキル基又はアリール基、Ｒ11〜Ｒ14は同一または異なって、水素原子、ハロゲン原子、置換または無置換のアルキル基又はアリール基を示す。ａは１〜３０、ｍは１〜５００正の整数を示す。）
【００１３】
【化３】
2008175980.tif 000005
【００１４】
（式中、Ｒ15及びＲ16は水素原子、ハロゲン原子、アルコキシ基、ニトロ基、置換基を有してもよいアルキル基又はアリール基を示す。Ｒ17及びＲ18は水素原子、アルキル基又はアリール基を示す。Ｒ19〜Ｒ23は同一または異なって、水素原子、ハロゲン原子、置換または無置換のアルキル基又はアリール基を示す。ｂは１〜３０、ｎは１〜５００の正の整数を示す。）
【発明の効果】
【００１５】
本発明によれば、残留電位が小さく、感度が良好で、電位変動が少なく、ゴーストの発生が抑制されるという良好な電子写真特性を示し、耐久性を損なうこともない。更に、耐久を通じて高画質を提供できる。また、電子写真感光体表面の潤滑性を大幅に向上させる事ができるので、クリーニングブレードに潤滑剤を塗布しなくても、ブレード反転やブレード鳴きの如きクリーニングに関与する課題を解決できる。加えて、耐ソルベントクラック性が良好でしかも製造が容易な電子写真感光体、及び該電子写真感光体を有するプロセスカートリッジ及び電子写真装置を提供することが可能となる。
【発明を実施するための最良の形態】
【００１６】
本発明の電子写真感光体は、上述の通り、支持体上に感光層を有する電子写真感光体において、該電子写真感光体が、式（１）で示される繰り返し構造単位及び、式（２）で示される繰り返し単位を有し、かつ末端の一方または両方の構造が式（３）であるポリカーボネート重合体を含有し、前記ポリカーボネート重合体はヘキサンを溶媒とするソックスレー抽出装置を用いて、６時間抽出した時に抽出される成分の割合が10.0質量％以上30.0質量％以下であるポリカーボネート重合体である事を特徴とする。
【００１７】
【化４】
2008175980.tif 000006
【００１８】
（式中、Ｘは単結合、−Ｏ−、−Ｓ−及び置換もしくは無置換のアルキリデン基を示し、Ｒ1〜Ｒ8は同一または異なって、水素原子、ハロゲン原子、アルコキシ基、ニトロ基、置換もしくは無置換のアルキル基及び置換もしくは無置換のアリール基を示す。）
【００１９】
【化５】
2008175980.tif 000007
【００２０】
（式中、Ｒ9及びＲ10は水素原子、アルキル基又はアリール基、Ｒ11〜Ｒ14は同一または異なって、水素原子、ハロゲン原子、置換または無置換のアルキル基又はアリール基を示す。ａは１〜３０、ｍは１〜５００正の整数を示す。）
【００２１】
【化６】
2008175980.tif 000008
【００２２】
（式中、Ｒ15及びＲ16は水素原子、ハロゲン原子、アルコキシ基、ニトロ基、置換基を有してもよいアルキル基又はアリール基を示す。Ｒ17及びＲ18は水素原子、アルキル基又はアリール基を示す。Ｒ19〜Ｒ23は同一または異なって、水素原子、ハロゲン原子、置換または無置換のアルキル基又はアリール基を示す。ｂは１〜３０、ｎは１〜５００の正の整数を示す。）
まず、上述のソックスレーにより抽出される成分を含有するポリカーボネート重合体を電子写真感光体に用いると、極めて高い潤滑性を示し、また、耐ソルベントクラック性及び、良好な電子写真特性を有する理由について説明する。
【００２３】
本発明のポリカーボネート重合体はポリカーボネート樹脂の一方または両方の末端にポリシロキサン部位を有し、かつポリカーボネート樹脂の主鎖にもシロキサン部位が重合された構造であり、前記ポリカーボネート重合体はヘキサンを溶媒とするソックスレー抽出装置を用いて、６時間抽出した時に抽出される成分の割合が10.0質量％以上30.0％質量以下であるポリカーボネート重合体である。
【００２４】
その理由としては明確には解明されていないが、末端にポリシロキサン部位を有する事で、シロキサン部分の自由度が増加し、特にオリゴマー成分がより表面に局所的に集中する為に、非常高い初期潤滑性を示すものと思われる。
【００２５】
この時、ソックスレー抽出装置を用いて、ヘキサンを溶媒として６時間抽出した時に抽出される成分の割合が10.0質量％以上30.0質量％以下である時、極めて高い初期滑り性と良好な耐久による電子写真特性が両立する。これより少ないと電子写真特性は良好であるが、初期の滑り性は前記範囲のものに比べ若干下がる。逆に、この範囲よりも多いと表面層に添加する量にもよるが、耐久による電位の低下等の悪影響が見られる場合がある。また、抽出される成分のGPCによる重量平均分子量（Mw）は5000〜15000である事が好ましい。これよりもMwが小さいと表面層に添加する量にもよるが、耐久による電位の低下が見られる場合がある。逆にこれよりもMwが大きいと極めて高い滑り性の発現は得られ難くなる場合がある。
【００２６】
また、シロキサン鎖が長い方が、潤滑性向上に有効に作用し、式（２）、（３）の繰り返し単位ｎ＝１０以上の時、特に高い潤滑性を示す。
【００２７】
この場合、電子写真感光体表面の純水に対する接触角は１００°以上と高くなる。これは、使用初期に最も発生し易いブレード反転やブレード鳴きというトラブルの回避に効果的に働き、特に、最も厳しい高湿環境でも効果を発揮し効果的に作用する。クリーニングブレードには、初期のブレードめくれ防止の為に、トナーの他に、フッ化カーボン，酸化セリウム，酸化チタン，シリカ，トスパール（登録商標）の如き無機微粒子をブレードエッジ部に塗布して感光体との潤滑性を高め、初期のブレード反転を防止する事が一般的である。本発明のポリカーボネート重合体を含有する感光体は初期の滑り性が極めて高い為、ブレードに潤滑剤を塗布しなくても、ゴムブレードの反転やブレード鳴きが発生せず、初期から、良好なクリーニング性が得られる。
【００２８】
また、本発明のポリカーボネート重合体はシロキサン基が主鎖にも存在する事で、共重合体自体がキャスト膜になった場合のひずみである内部応力を緩和する効果がある。これは、仮にある程度ソルベントクラックを発生させる物質が電子写真感光体内部に浸透してもソルベントクラックが起こりにくくなるのではないかと推測される。
【００２９】
本発明におけるポリシロキサン基としては、ポリアルキルシロキサン、ポリアリールシロキサン又は、ポリアルキルアリールシロキサンより誘導されたものである。具体的にはポリジメチルシロキサン、ポリジエチルシロキサン、ポリジフェニルシロキサン、ポリメチルフェニルシロキサンが挙げられる。これらは２種類以上併用しても良い。ポリシロキサン基の長さは、式（２）、（３）中の平均繰り返し単位であるｍ及びｎで表され、ｍ及びｎが１〜５００であり、好適には１０〜１００である。十分なシロキサンの潤滑性を得るためにはある程度、ｍ及びｎが大きい方がよいがｍ及びｎが５００を越えるようなものでは、不飽和基を有する一官能性フェニル化合物の反応性が劣る。
【００３０】
以下に、式（1）に示されるビスフェノール及び、式（２）、（３）で示されるシロキサン化合物の好ましい具体例を示すが、これらに限られるものではない。
【００３１】
（式（１）で示されるビスフェノール）
【００３２】
【化７】
2008175980.tif 000009
【００３３】
【化８】
2008175980.tif 000010
【００３４】
【化９】
2008175980.tif 000011
【００３５】
（式（２）で示されるシロキサン化合物）
【００３６】
【化１０】
2008175980.tif 000012
【００３７】
ｍは１〜５００の正の整数を示す。
【００３８】
（式（３）で示されるシロキサン化合物）
【００３９】
【化１１】
2008175980.tif 000013
【００４０】
【化１２】
2008175980.tif 000014
【００４１】
ｎは１〜５００の正の整数を示す。
【００４２】
本発明のポリカーボネート重合体中におけるポリシロキサン部位の質量は１０.０質量％以上６０.０質量％以下が好ましい。含有量がこれよりも少ないと電荷輸送層に添加する割合を増やさないと高い潤滑性を発揮し難くなり、耐久性との両立が難しい場合がある。逆に、含有量がこれよりも多いと、製造が難しく、液透明性や電子写真特性成に支障が生じる場合がある。ここでの質量構成比率とは、一般式（２）、（３）で示されるシロキサン構造単位から構成された部分の全質量が、重合体全体の質量に対してどれだけの割合を占めているかを、質量％で示したものである。
【００４３】
次に、本発明のポリカーボネート重合体の合成例を以下に示す。
【００４４】
（合成例１）
１０％水酸化ナトリウム水溶液５００ｍｌ部に、（１−１３）で示されるビスフェノール１２０ｇを加えて溶解した。この溶液にジクロロメタン３００ｍｌを加え攪拌し、溶液温度を１０〜１５℃に保ちながら、ホスゲン１００ｇを１時間かけて吹き込んだ。ホスゲンを約７０％吹き込んだところで（２−１）で示される平均繰り返し単位ｍ＝２０のシロキサン化合物１０ｇと（３−１）で示される平均繰り返し単位ｎ＝２０のシロキサン化合物２０ｇを溶液に加えた。ホスゲンの導入が終了後、激しく攪拌して反応液を乳化させ、０．２ｍｌのトリエチルアミンを加え、１時間攪拌した。その後ジクロロメタン相をリン酸で中和し、更にｐＨ７程度になるまで水洗を繰り返した。続いてこの液相をイソプロパノールに滴下し、沈殿物をろ過、乾燥することによって、白色粉状の重合体（本発明に係るポリカーボネート重合体）を得た。
【００４５】
得られた重合体を赤外線吸収スペクトル（IR）で分析したところ、１７５０ｃｍ-1にカルボニル基による吸収、１２４０ｃｍ-1にエーテル結合による吸収及びカーボネート結合が確認された。また、３６５０〜３２００ｃｍ-1の吸収はほとんどなく、水酸基は認められなかった。吸光光度法による残存フェノール性OH量は112ppmであった。更に、１１００〜１０００ｃｍ-1のシロキサンに起因するピークも確認された。また得られたポリカーボネート重合体において、１Ｈ−ＮＭＲ測定を行い、重合体を構成している水素原子のピーク面積比を換算することで、共重合比を確認したところ、式（2-1）から形成されたシロキサン部位と式（3-1）から形成されたシロキサン部位が約1：2であり、平均繰り返し単位の平均はおよそｍ：ｎ＝２０：２０である事を確認した。また、粘度平均分子量（Ｍｖ）は約２６０００、20℃における極限粘度は0.46dl/gであり、シロキサン部位の質量構成比率は約20.0％である。
【００４６】
このポリカーボネート重合体はポリカーボネートユニットの両方の末端にポリシロキサン部位を有し、かつポリカーボネートユニットの主鎖にもシロキサン部位が重合された構造である。このようにして得られたポリカーボネート重合体をソックスレー抽出装置を用いてヘキサンにて６時間抽出したところ、抽出量は12.3質量％であった。抽出物をGPCにより分析したところ、重量平均分子量Mw=12100であった。この抽出物を赤外線吸収スペクトル（IR）で分析したところ、シロキサンとポリカーボネートに特有の吸収ピークが見られた。また、GPCによる抽出物残渣はMw=48000であった。これらより、本発明のポリカーボネート重合体はシロキサン構造とポリカーボネート構造を有するオリゴマー成分を含有することが確認された。
【００４７】
＜ヘキサンを溶媒とするソックスレー抽出成分の定量＞
本発明のポリカーボネート重合体16.0ｇ秤量し（W1g）、円筒濾紙（例えば、東洋濾紙社製Ｎｏ．８６Ｒ）に入れ入れてソックスレー抽出器にかけ、溶媒として300mlのｎ-ヘキサンを用いて6時間抽出し、ヘキサンによって抽出された可溶成分をエバポレートした後、100℃で24時間真空乾燥し、ヘキサン可溶成分量を秤量（W2g）として、ヘキサン抽出量を下記式から求めた。
【００４８】
ヘキサン抽出分（質量％）＝（W2/W1）×100
＜重量平均分子量（Ｍw）の測定方法＞
本発明のポリカーボネート重合体をトルエン中に入れ、数時間放置した後、振盪しながら重合体とトルエンとをよく混合し（測定対象樹脂の合一体がなくなるまで混合し）、完全に溶解されて、さらに１２時間以上静置した。
【００４９】
その後、東ソー（株）製のサンプル処理フィルターマイショリディスクＨ−２５−５を通過させたものをＧＰＣ（ゲルパーミッションクロマトグラフィー）用試料とした。
【００５０】
次に、４０℃のヒートチャンバー中でカラムを安定化させ、この温度におけるカラムに、溶媒としてトルエンを毎分１ｍｌの流速で流し、ＧＰＣ用試料を１０μｌ注入して、測定対象樹脂の重量平均分子量（Ｍw）を測定した。カラムには、東ソー（株）製のカラムＴＳＫｇｅｌ（登録商標）ＳｕｐｅｒＨＭ−Ｍを用いた。
【００５１】
測定対象樹脂の重量平均分子量（Ｍw）の測定にあたっては、測定対象樹脂が有する分子量分布を、数種の単分散ポリスチレン標準試料により作成された検量線の対数値とカウント数との関係から算出した。検量線作成用の標準ポリスチレン試料には、アルドリッチ社製の単分散ポリスチレンの分子量が８００〜２００００００のものを１０点用いた。検出器にはＲＩ（屈折率）検出器を用いた。
【００５２】
＜粘度平均分子量Mvの測定方法＞
本発明のポリカーボネート重合体をジクロロメタン溶液に0.5ｗ/ｖ%になるように溶解し、20℃での極限粘度を測定する。Mark−Houwink−桜田式のKとaをそれぞれ1.23×104と0.83として求めたものである。
【００５３】
(合成例２)
式（２−１）で示されるシロキサン化合物の平均繰り返し単位ｍ＝４０を２５ｇと、式（３−１）で示されるシロキサン化合物の繰り返し単位ｎ＝４０を５５ｇとした以外は合成例１と同様にして合成し、本発明に係るポリカーボネート重合体を得た。粘度平均分子量（Ｍｖ）は約２０６００であった。このポリカーボネート重合体は平均繰り返し単位の平均はおよそ、ｍ：ｎ＝４０：４０であり、シロキサン部位の質量構成比率は約４０.０％である事、構造はポリカーボネート樹脂の両方の末端にポリシロキサン部位を有し、かつポリカーボネート樹脂の主鎖にもシロキサン部位が重合された構造である事を、赤外線吸収スペクトル及び1H-NMRにて同様に確認した。吸光光度法による残存フェノール性OH量は175ppmであった。
【００５４】
このようにして得られたポリカーボネート重合体をソックスレー抽出装置を用いてヘキサンにて６時間抽出したところ、抽出量は23.5質量％であった。抽出物をGPCにより分析したところ、重量平均分子量Mw=8800であった。この抽出物を赤外線吸収スペクトル（IR）で分析したところ、シロキサンとポリカーボネートに特有の吸収ピークが見られた。また、GPCによる抽出残渣はMw=42000であった。これらより、本発明のポリカーボネート重合体はシロキサン構造とポリカーボネート構造を有するオリゴマー成分を含有することが確認された。
【００５５】
本発明のポリカーボネート重合体の粘度平均分子量（Ｍｖ）は、５，０００〜２００，０００であることが好ましく、特には１０，０００〜１００，０００であることが好ましい。合成の際は、分子量を調節する為に、一官能のシロキサン化合物に加え、他の一官能性化合物を末端停止剤として併用して使用しても良い。このような停止剤としては、例えば、フェノール、ｐ−クミルフェノール、ｐ−ｔ−ブチルフェノール、安息香酸、塩化ベンジル等の通常ポリカーボネートを製造する際に使用される化合物が挙げられる。
【００５６】
また、本発明のポリカーボネート重合体中の残留水分量は0.25wt%以下である事が好ましく、同様に残留溶剤量は300ppm以下、残留食塩量は2.0ppm以下である事が電子写真特性上好ましい。また、本発明のポリカーボネート重合体は、ジクロロメタンを溶媒とする濃度0.5g/dl溶液の20℃の極限粘度が10.0dl/g未満が好ましく、より好ましくは、0.1〜1.5dl/gが好ましい。更に、吸光光度法による残存フェノール性OH量は500ppm以下である事が好ましく、より好ましくは300ppm以下が好ましい。
【００５７】
ここで、水分量はカールフィッシャー水分計を用いて、本発明のポリカーボネート重合体をジクロロメタンに溶解し、カールフィッシャー試薬、標準メタノール試薬を用いて自動測定し、水分濃度を求められる。また、残留溶剤量は、本発明のポリカーボネート重合体中をジオキサンに溶解して、重合体中の残留溶剤をガスクロマトグラフにて直接定量でき、残留食塩量は電位差測定装置によって、塩素を定量し、食塩の濃度を求める事ができる。
【００５８】
本発明のポリカーボネート重合体は、優れた潤滑性及び優れた強度を有するが、より優れた強度を有する樹脂と混合して用いられることが好ましい。混合比は、本発明のポリカボネート重合体０.５重量部に対して他の樹脂が１〜９９重量部であることが好ましい。本発明に係るポリカーボネート重合体は、感光層の表面近傍に集中しやすい為に少ないブレンド比でも高い潤滑性を発揮する。本発明のポリカーボネート重合体は優れた液透明性を有するため、良好な耐久による電子写真特性及び、感光体の液塗工性を示す。例えば、クロロベンゼン/ジメトキシメタン=1/1（質量比）混合溶媒20.0gに、本発明に係るポリカーボネート重合体4.0gを1晩以上攪拌し、完全に溶解させた後、1cm角のセルに溶液をいれて、UV分光装置を用いて778nmでの液透過率を測定した場合、溶媒のみのブランクに比べて液透過率は95%以上と高い液透過性を示す。
【００５９】
また、上述のポリカーボネート重合体と下記式（４）に示すポリジメチルシロキサンを少量混合して使用しても、高い初期滑り性を発現し、特性の低下も少なく好ましい。
【００６０】
【化１３】
2008175980.tif 000015
【００６１】
（式中、ｌは平均繰り返し単位を示す）
尚、合成時にニ官能のシロキサン化合物（合成例1,2であれは化合物（2-1））を加えず、一官能のシロキサン化合物（合成例1,2であれは化合物（3-1））のみを用いて合成すると、主鎖にシロキサン構造を持たず、ポリカーボネートの繰り返し単位の末端の一方または、両方にシロキサン構造を持つポリカーボネート重合体が合成される。このポリカーボネート重合体は本発明の主鎖と末端の両方にシロキサン構造を持つポリカーボネートと併用しても良い。
【００６２】
次に、本発明の電子写真感光体の構成について説明する。
【００６３】
本発明の電子写真感光体の表面層は、感光層が電荷輸送材料と電荷発生材料とを同一の層に含有する単層型の場合はその層であり、電荷輸送材料を含有する電荷輸送層と電荷発生材料を含有する電荷発生層とを有する積層型の場合は電荷輸送層である。更には、電荷輸送層上に保護層を設ける場合は、保護層である。保護層は導電性金属酸化物等の導電性粒子を含有してもよい。
【００６４】
本発明においては、電子写真特性の点から積層型であることが好ましい。
【００６５】
以下に、積層型の電子写真感光体構成について説明する。
【００６６】
本発明に用いられる導電性支持体を形成するものとしては以下のものが挙げられる。
【００６７】
アルミニウム、ニッケル、銅、金、鉄等の金属またはそれらの合金；ポリエステル、ポリカーボネート、ポリイミド、ガラス等の絶縁性支持体上にアルミニウム、銀、金等の金属あるいは酸化インジウム、酸化スズ等の導電材料の薄膜を形成したもの、カーボンや導電性フィラーを樹脂中に分散し導電性を付与したもの。これらの支持体表面は電気的特性改善あるいは密着性改善のために、陽極酸化等の電気化学的な処理を行った支持体や、導電性支持体表面をアルカリリン酸塩あるいはリン酸やタンニン酸を主成分とする酸性水溶液に金属塩の化合物またはフッ素化合物の金属塩を溶解してなる溶液で化学処理を施したものを用いることもできる。
【００６８】
また、単一波長のレーザー光などを用いたプリンターに本感光体を用いる場合には、干渉縞を抑制するために導電性支持体はその表面を適度に荒らしておくことが必要である。具体的には上記支持体表面をホーニング、ブラスト、切削、電界研磨等の処理をした支持体もしくはアルミニウム及びアルミニウム合金上に導電性金属酸化物及び結着樹脂からなる導電性皮膜を有する支持体を用いることが必要である。
【００６９】
ホーニング処理としては、乾式及び湿式での処理方法があるがいずれを用いてもよい。湿式ホーニング処理は、水等の液体に粉末状の研磨剤を懸濁させ、高速度で基体表面に吹き付けて粗面化する方法である。表面粗さは吹き付け圧力、速度、研磨剤の量、種類、形状、大きさ、硬度、比重及び懸濁温度等により制御することができる。同様に、乾式ホーニング処理は、研磨剤をエアーにより、高速度で導電性基体表面に吹き付けて粗面化する方法であり、湿式ホーニング処理と同じように表面粗さを制御することができる。これら湿式または乾式ホーニング処理に用いる研磨剤としては、炭化ケイ素、アルミナ、鉄、ガラスビーズ等の粒子が挙げられる。
【００７０】
支持体と電荷発生層または後述の中間層との間には、レーザー光などの散乱による干渉縞の防止や、支持体の傷の被覆を目的とした導電層を設けてもよい。
【００７１】
導電層は、カーボンブラック、金属粒子、金属酸化物粒子などの導電性粒子を結着樹脂に分散させて形成することができる。好適な金属酸化物粒子としては、酸化亜鉛や酸化チタンの粒子が挙げられる。また、導電性粒子として、硫酸バリウムの粒子を用いることもできる。導電性粒子には、被覆層を設けてもよい。
【００７２】
導電性粒子の体積抵抗率は０．１〜１０００Ω・ｃｍの範囲が好ましく、特には１〜１０００Ω・ｃｍの範囲がより好ましい（この体積抵抗率は、三菱油化（株）製の抵抗測定装置ロレスタ（登録商標）ＡＰを用いて測定して求めた値である。測定サンプルは４９ＭＰａの圧力で固めてコイン状としたもの。）。また、導電性粒子の平均粒径は０．０５〜１．０μｍの範囲が好ましく、特には０．０７〜０．７μｍの範囲がより好ましい（この平均粒径は、遠心沈降法により測定した値である。）。導電層中の導電性粒子の割合は、導電層全質量に対して１．０〜９０質量％の範囲が好ましく、特には５．０〜８０質量％の範囲がより好ましい。
【００７３】
導電層に用いられる結着樹脂としては以下のものが挙げられる。
【００７４】
フェノール樹脂、ポリウレタン樹脂、ポリアミド樹脂、ポリイミド樹脂、ポリアミドイミド樹脂、ポリアミド酸樹脂、ポリビニルアセタール樹脂、エポキシ樹脂、アクリル樹脂、メラミン樹脂、ポリエステル樹脂。これらは単独、混合または共重合体として１種または２種以上用いることができる。これらは、支持体に対する接着性が良好であるとともに、導電性粒子の分散性を向上させ、かつ、成膜後の耐溶剤性が良好である。これらの中でも、フェノール樹脂、ポリウレタン樹脂、ポリアミド酸樹脂が好ましい。
【００７５】
導電層の膜厚は０．１〜３０μｍであることが好ましく、特には０．５〜２０μｍであることがより好ましい。
【００７６】
導電層の体積抵抗率は１０13Ω・ｃｍ以下であることが好ましく、特には１０5〜１０12Ω・ｃｍの範囲であることがより好ましい（この体積抵抗率は、測定対象の導電層と同じ材料によってアルミニウム板上に被膜を形成し、この皮膜上に金の薄膜を形成して、アルミニウム板と金薄膜の両電極間を流れる電流値をｐＡメーターで測定して求めた値である。）。
【００７７】
また、導電層には、必要に応じてフッ素あるいはアンチモンを含有させてもよいし、導電層の表面性を高めるために、レベリング剤を添加してもよい。
【００７８】
また、支持体または導電層と電荷発生層との間には、必要に応じてバリア機能や接着機能を有する中間層（下引き層、接着層とも呼ばれる。）を設けてもよい。中間層は、感光層の接着性改良、塗工性改良、支持体からの電荷注入性改良、感光層の電気的破壊に対する保護などのために形成される。
【００７９】
中間層を形成するものとしては以下のものが挙げられる。
【００８０】
アクリル樹脂、アリル樹脂、アルキッド樹脂、エチルセルロース樹脂、エチレン−アクリル酸コポリマー、エポキシ樹脂、カゼイン樹脂、シリコーン樹脂、ゼラチン樹脂、ナイロン、フェノール樹脂、ブチラール樹脂、ポリアクリレート樹脂、ポリアセタール樹脂、ポリアミドイミド樹脂、ポリアミド樹脂、ポリアリルエーテル樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルアルコール樹脂、ポリブタジエン樹脂、ポリプロピレン樹脂、ユリア樹脂などの樹脂や、酸化アルミニウム。
【００８１】
中間層の膜厚は０．０５〜５μｍであることが好ましく、特には０．３〜３μｍであることがより好ましい。
【００８２】
積層型感光体の場合、支持体、導電層、または中間層の上には電荷発生層が形成される。電荷発生層は電荷発生材料を０．３〜４倍の重量のバインダー樹脂及び溶剤と共にホモジナイザー、超音波分散、ボールミル、振動ボールミル、サンドミル、アトライタ（登録商標）、ロールミル及び液衝突型高速分散機等を使用してよく分散した分散液を塗布し、乾燥することによって形成することができる。
【００８３】
本発明に用いられる電荷発生材料としては以下のものが挙げられる。
【００８４】
ピリリウム、チアピリリウム系染料、フタロシアニン、アントアントロン、ジベンズピレンキノン、トリスアゾ、シアニン、ジスアゾ、モノアゾ、インジゴ、キナクリドン及び非対称キノシアニン系の各顔料。上記の各種電荷発生物質の中でも、高感度であるという点で、フタロシアニン顔料が好ましい。
【００８５】
代表的なフタロシアニン顔料としては、オキシチタニウムフタロシアニン、クロロガリウムフタロシアニン、ジクロロスズフタロシアニン、ヒドロキシガリウムフタロシアニンが挙げられる。
【００８６】
電荷発生層に用いられる結着樹脂としては以下のものが挙げられる。
【００８７】
アクリル樹脂、アリル樹脂、アルキッド樹脂、エポキシ樹脂、ジアリルフタレート樹脂、シリコーン樹脂、スチレン−ブタジエンコポリマー、セルロース樹脂、ナイロン、フェノール樹脂、ブチラール樹脂、ベンザール樹脂、メラミン樹脂、ポリアクリレート樹脂、ポリアセタール樹脂、ポリアミドイミド樹脂、ポリアミド樹脂、ポリアリルエーテル樹脂、ポリアリレート樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルアセタール樹脂、ポリビニルメタクリレート樹脂、ポリビニルアクリレート樹脂、ポリブタジエン樹脂、ポリプロピレン樹脂、メタクリル樹脂、ユリア樹脂、塩化ビニル−酢酸ビニルコポリマー、酢酸ビニル樹脂、塩化ビニル樹脂。特には、ブチラール樹脂などが好ましい。これらは単独、混合または共重合体として１種または２種以上用いることができる。
【００８８】
電荷発生層用塗布液に用いられる溶剤は、使用する結着樹脂や電荷発生物質の溶解性や分散安定性から選択されるが、有機溶剤としてはアルコール、スルホキシド、ケトン、エーテル、エステル、脂肪族ハロゲン化炭化水素、芳香族化合物などが挙げられる。
【００８９】
電荷発生層の膜厚は５μｍ以下であることが好ましく、特には０．０１〜２μｍであることがより好ましく、さらには０．０５〜０．３μｍであることがより一層好ましい。
【００９０】
また、電荷発生層には、種々の増感剤、酸化防止剤、紫外線吸収剤、可塑剤、電子搬送性剤などを必要に応じて添加することもできる。
【００９１】
電荷発生層上には電荷輸送層が形成される。電荷輸送層には電荷輸送物質が含有され、電荷輸送物質としては以下のものが挙げられる。
【００９２】
トリアリールアミン化合物、ヒドラゾン化合物、スチリル化合物、スチルベン化合物、ピラゾリン化合物、オキサゾール化合物、チアゾール化合物、トリアリールメタン化合物。これら電荷輸送物質は１種のみ用いてもよく、２種以上用いてもよい。本発明において、電荷輸送層が表面層である場合、少なくとも一般式（１）、（２）、（３）で示されるポリカーボネート重合体を含有する。更に必要に応じて他のバインダー樹脂をブレンドし、適当な溶剤を用いて溶解した溶液を塗布し、乾燥することによって形成することができる。乾燥温度は１００℃以上の温度で乾燥させると、本発明のポリカーボネート重合体が表面に移行し易くなり、より高い潤滑性を発揮するのでより好ましい。
【００９３】
本発明のポリカーボネート重合体とブレンドするバインダー樹脂としては以下ものが挙げられる。
【００９４】
アクリル樹脂、アクリロニトリル樹脂、アリル樹脂、アルキッド樹脂、エポキシ樹脂、シリコーン樹脂、ナイロン、フェノール樹脂、フェノキシ樹脂、ブチラール樹脂、ポリアクリルアミド樹脂、ポリアセタール樹脂、ポリアミドイミド樹脂、ポリアミド樹脂、ポリアリルエーテル樹脂、ポリアリレート樹脂、ポリイミド樹脂、ポリウレタン樹脂、ポリエステル樹脂、ポリエチレン樹脂、ポリカーボネート樹脂、ポリスチレン樹脂、ポリスチレン樹脂、ポリスルホン樹脂、ポリビニルブチラール樹脂、ポリフェニレンオキシド樹脂、ポリブタジエン樹脂、ポリプロピレン樹脂、メタクリル樹脂、ユリア樹脂、塩化ビニル樹脂、酢酸ビニル樹脂。特には、ポリアリレート樹脂、ポリカーボネート樹脂などが本発明のポリカーボネート重合体との相溶性や、電子写真特性、耐久性向上の意味でより好ましい。これらは単独、混合または共重合体として１種または２種以上用いることができる。
【００９５】
電荷輸送物質とバインダー樹脂との割合は、２：１〜１：２（質量比）の範囲が好ましい。
【００９６】
電荷輸送層の膜厚は５〜５０μｍであることが好ましく、特には７〜３０μｍであることがより好ましい。
【００９７】
電荷輸送層には、酸化防止剤、紫外線吸収剤、可塑剤、フッ素オイルなどの界面活性剤、PTFEを初めとするフッ素樹脂粉体などのフィラー、更にフッ素原子含有化合物などの添加剤が含まれていてもよい。フィラーが添加されると添加される量にもよるが、感光体表面層の表面粗さが大きくなり、表面層とクリーニングブレードの接触面積が小さくなる為、より高い感光体の滑り性が得られる場合がある。
【００９８】
また、感光層が単層型の場合は、上述のような電荷発生材料や電荷輸送材料を上述のようなバインダー樹脂に分散し及び溶解した溶液を塗布し、乾燥することによって形成することができる。膜厚は５〜４０μｍであることが好ましく、特には１５〜３０μｍであることが好ましい。
【００９９】
上記各層の塗布液を塗布する際には、例えば、浸漬塗布法（浸漬コーティング法）、スプレーコーティング法、スピンナーコーティング法、ローラーコーティング法、マイヤーバーコーティング法、ブレードコーティング法などの塗布方法を用いることができる。
【０１００】
塗工の際の液粘度は塗工性の観点から５ｍＰａ・ｓ以上５００ｍＰａ・ｓ以下が好ましい。
【０１０１】
次に、本発明の電子写真感光体を有するプロセスカートリッジを備えた電子写真装置の概略構成について説明する。
【０１０２】
本発明の電子写真感光体を使用する電子写真装置は、少なくとも帯電、露光、現像、転写の各プロセスを含むが、どのプロセスも通常用いられる方法のいずれの方法を用いても良い。帯電形状（帯電器）としては、例えばコロナ放電を利用したコロトロンあるいはスコロトロン帯電、導電性ローラーあるいはブラシ、フィルムなどによる接触帯電などいずれを用いても良い。このうち、導電性ローラー方式では直流電圧に交流電圧を重畳する重畳ＡＣ帯電方式でも良いし、直流電圧のみを印加するDC帯電方式のいずれを用いても良い。現像方法としては、磁性あるいは非磁性の一成分トナー、二成分トナーなどを接触あるいは非接触させて現像する一般的な方法が用いられる。
【０１０３】
次に、転写方法としては、コロナ放電によるもの、転写ローラーあるいは転写ベルトを用いた方法等いずれでもよい。転写は、紙やＯＨＰ用フィルム等に対して直接行っても良いし、一旦中間転写体（ベルト状あるいはドラム状）に転写したのちに、紙やＯＨＰ用フィルム上に転写しても良い。
【０１０４】
通常、転写の後、現像剤を紙などに定着させる定着プロセスが用いられ、定着手段としては一般的に用いられる熱定着、圧力定着などを用いることができる。
【０１０５】
感光体上に残存した転写残トナーはクリーニング手段により除去される。一般的なものとしては弾性ブレードクリーニングであり、前述の小径化された重合トナーをクリーニングするには感光体とクリーニングブレード間の当接長手方向の単位長さ当たりに加える力を当接線圧とするとき、線圧が３００〜１２００mN/cm必要とされる事が通常である。このような高い線圧の範囲であっても本発明の感光体を用いれば、高温高湿環境においてもブレードめくれが発生せず、良好なクリーニング性が得られ本発明の効果が有効に作用する。
【０１０６】
この他に、帯電前に前露光等の除電手段を有してもよい。
【０１０７】
図１に、代表的な電子写真装置の概略構成の一例を示す。
【０１０８】
図１において、１は本発明の電子写真感光体であり、軸２を中心に矢印方向に所定の周速度で回転駆動される。
【０１０９】
回転駆動される電子写真感光体１の周面は、帯電手段３により、正または負の所定電位に均一に帯電され、次いで、スリット露光やレーザービーム走査露光などの露光手段（不図示）から出力される露光光（画像露光光）４を受ける。こうして電子写真感光体１の周面に、目的の画像に対応した静電潜像が順次形成されていく。帯電手段３に印加する電圧は、直流電圧のみであってもよいし、交流電圧を重畳した直流電圧であってもよい。
【０１１０】
電子写真感光体１の周面に形成された静電潜像は、現像手段５のトナーにより現像されてトナー画像となる。次いで、電子写真感光体１の周面に形成担持されているトナー画像が、転写手段（転写ローラー）６からの転写バイアスによって、転写材供給手段（不図示）から電子写真感光体１と転写手段６との間（当接部）に電子写真感光体１の回転と同期して取り出されて給送された転写材（紙など）Ｐに順次転写されていく。
【０１１１】
トナー画像の転写を受けた転写材Ｐは、電子写真感光体１の周面から分離されて定着手段８へ導入されて像定着を受けることにより画像形成物（プリント、コピー）として装置外へプリントアウトされる。
【０１１２】
トナー画像転写後の電子写真感光体１の周面は、前露光手段１１からの前露光光により除電処理され、クリーニング手段（クリーニングブレードなど）７によって転写残トナーの除去を受けて清浄面化された後、繰り返し画像形成に使用される。
【０１１３】
上述の電子写真感光体１、帯電手段３、現像手段５、転写手段６およびクリーニング手段７などの構成要素のうち、複数のものを容器に納めてプロセスカートリッジとして一体に結合して構成し、このプロセスカートリッジを複写機やレーザービームプリンターなどの電子写真装置本体に対して着脱自在に構成してもよい。図５では、電子写真感光体１と、帯電手段３、現像手段５およびクリーニング手段７とを一体に支持してカートリッジ化して、電子写真装置本体のレールなどの案内手段１０を用いて電子写真装置本体に着脱自在なプロセスカートリッジ９としている。
【０１１４】
以下に、具体的な実施例を挙げて本発明を更に詳細に説明する。ただし、本発明はこれらに限定されるものではない。実施例中の「部」は質量部を意味する。
【実施例１】
【０１１５】
直径３０ｍｍ、長さ２６０ｍｍのアルミニウムシリンダーを支持体とした。
【０１１６】
次に、１０質量％酸化アンチモンを含有する酸化スズで被覆した酸化チタン粒子５０部、レゾール型フェノール樹脂２５部、メトキシプロパノール３０部、メタノール３０部およびシリコーンオイル（ポリジメチルシロキサンポリオキシアルキレン共重合体、重量平均分子量：３０００）０．００２部を、直径１ｍｍのガラスビーズを用いたサンドミル装置で２時間分散することによって、導電層用塗布液を調製した。
【０１１７】
この導電層用塗布液を支持体上に浸漬塗布し、これを２０分間１４０℃で硬化させることによって、膜厚が２０μｍの導電層を形成した。
【０１１８】
次に、Ｎ−メトキシメチル化６ナイロン５部をメタノール９５部に溶解させることによって、中間層用塗布液を調製した。
【０１１９】
この中間層用塗布液を支持体上に浸漬塗布し、これを２０分間１００℃で乾燥させることによって、膜厚が０．５μｍの中間層を形成した。
【０１２０】
次に、ＣｕＫα特性Ｘ線回折におけるブラッグ角２θ±０．２°の７．５°、９．９°、１２．５°、１６．３°、１８．６°、２５．１°および２８．３°に強いピークを有する結晶形のヒドロキシガリウムフタロシアニン結晶（電荷発生物質）１０部、下記式（５）で示される構造を有する化合物０．１部、
【０１２１】
【化１４】
2008175980.tif 000016
【０１２２】
ポリビニルブチラール樹脂（商品名：エスレック（登録商標）ＢＸ−１、積水化学工業（株）製）５部を溶解させ、その後、酢酸エチル２５０部を加えることによって、電荷発生層用塗布液を調製した。
【０１２３】
この電荷発生層用塗布液を中間層上に浸漬塗布し、これを１０分間１００℃で乾燥させることによって、膜厚が０．１６μｍの電荷発生層を形成した。
【０１２４】
次いで、電荷輸送物質として下記構造式（６）で示される化合物３５質量部、
【０１２５】
【化１５】
2008175980.tif 000017
【０１２６】
下記構造式（７）で示される化合物５質量部と、
【０１２７】
【化１６】
2008175980.tif 000018
【０１２８】
下記構造式（８）で示される構成単位を有するポリアリレート樹脂（重量平均分子量：１１５０００、テレフタル酸骨格とイソフタル酸骨格のモル比：テレフタル酸骨格／イソフタル酸骨格＝５０／５０）５０部及び、本発明のポリカーボネート重合体４部をモノクロルベンゼン４００質量部に溶解した溶液（粘度２２０ｍＰａ・ｓ）を、前記電荷発生層の上に浸漬塗布し、１２０℃で１時間加熱乾燥して膜厚１５μｍの電荷輸送層を形成し、電子写真感光体とした。
【０１２９】
【化１７】
2008175980.tif 000019
【０１３０】
本発明のポリカーボネート重合体の構成詳細を表１に示す。
【０１３１】
本発明のポリカーボネート重合体を前述の方法によりヘキサンを溶媒として、ソックスレー抽出装置を用いて6時間抽出し、抽出量を測定した。更に、抽出物をGPCによって分子量分析を行った。また、IR分析を行い、抽出物がシロキサン及びポリカーボネートの吸収ピークが見られる事を確認した。
【０１３２】
このようにして、支持体、中間層、電荷発生層および電荷輸送層をこの順に有し、該電荷輸送層が表面層である電子写真感光体を作製した。
【０１３３】
作製した電子写真感光体を、以下の評価装置に装着し、画像出力を行い、出力画像の評価を行った。尚、実機での評価環境は高温高湿（３０℃/８０%RH）環境下で行った。
【０１３４】
評価に使用する電子写真装置はヒューレットパッカード製ＬＢＰ「カラーレーザージェット４６００」を用い、弾性クリーニングブレードの感光体に対する当接圧は５５０ｍN/cmに設定した。尚、クリーニングブレードには潤滑性を持たせる為のトナーやトスパール（登録商標）の塗布は行わなかった。また、前露光はOFFに変更、レーザー光量は可変になるように改造し、特に記載が無い場合は0.32μJ/cm2を標準のレーザー光量とした。
【０１３５】
評価はまず、カラーレーザージェット４６００用プロセスカートリッジの現像ユニットを外し、感光体とクリーニングブレード及び帯電ローラのみのユニットの状態で本体に設置し、トナーが介在しない状態で空回転をさせてブレード反転やブレード鳴きがないか評価した。
【０１３６】
その後、トナーシールを引き再び本体に設置して、ハーフトーン画像及びベタ黒、ベタ白画像によりポチ、カブリ画像の評価を目視で行った。画像特性評価結果を表１に示す。
【０１３７】
尚、感光体の電位は、現像ユニットの位置に電位計（Ｔｒｅｋ  Ｍｏｄｅｌ  ３４４）を装着して測定し、暗部電位、明部電位の電位測定を行った。更に、レーザー光量を10μJ/cm2に変更して電位測定を行い、これを残留電位とした。
また、表面の潤滑性を計る指標として、動摩擦係数の測定を行った。動摩擦係数μの測定は、常温常湿（２５℃／５０％ＲＨ）において新東科学（株）製のＨＥＩＤＯＮ（登録商標）−１４を用いて行った。詳しくは、ブレードを一定の荷重をかけた状態で電子写真感光体に接触設置し、電子写真感光体を５０ｍｍ／ｍｉｎのスキャンスピードで平行移動させたときに、電子写真感光体とゴムブレードとの間に働く摩擦力を、ゴムブレード側に取り付けた歪みゲージの歪み量として計測し、引っ張り荷重に換算した。動摩擦係数はブレードが動いている時の〔感光体に加わる力（ｇ）〕／〔ブレードに加えた荷重（ｇ）〕から求められる。使用ブレードは北辰工業社製ウレタンブレード（ゴム硬度６７°）を５ｍｍ×３０ｍｍ×２ｍｍにカットし、荷重５０ｇでｗｉｔｈ方向、角度２７°にて測定した。
一連の評価結果を表２に示す。
【実施例２】
【０１３８】
実施例１の電荷輸送層用塗布液を調製する工程において、本発明のポリカーボネート重合体を表１に示したものに変更した以外は、実施例１と同様にして電子写真感光体を作製した。
【０１３９】
作製した電子写真感光体を実施例１と同様にして評価した。評価結果を表１、２に示す。
【実施例３】
【０１４０】
実施例２の電荷輸送層用塗布液を調製する工程において、電荷輸送物質として前記構造式（５）で示される化合物２０質量部、下記構造式（９）で示される化合物２０質量部として、式（４）に示されるポリジメチルシロキサン（平均繰り返し単位ｌ＝約40）０．２部を加えた以外は、実施例２と同様にして電子写真感光体を作製し、評価した。評価結果を表１、２に示す。
【０１４１】
【化１８】
2008175980.tif 000020
【実施例４】
【０１４２】
実施例２の電荷輸送層用塗布液を調製する工程において、ブレンドする樹脂をポリアリレート樹脂に変えて、下記構造式（１０）で示される構成単位を有するポリカーボネート樹脂（重量平均分子量：５５０００）５０部とし、更に、式（４）に示されるポリジメチルシロキサン０．２部を加えた以外は、実施例２と同様にして電子写真感光体を作製し、評価した。評価結果を表１，２に示す。
【０１４３】
【化１９】
2008175980.tif 000021
【実施例５】
【０１４４】
実施例２の導電層用塗布液を調製する工程において、導電性粒子としての酸素欠損型ＳｎＯ2を被覆したＴｉＯ2粒子（ＴｉＯ2芯材粒子の平均粒径０.２μｍ、ＳｎＯ2の被覆率（質量比率）４０％、粉体抵抗率１００Ω・ｃｍ）を５５.０部、フェノール樹脂（商品名：プライオーフェンＪ−３２５、大日本インキ化学工業（株）製、樹脂固形分６０％）３６.５部、溶剤としてのメトキシプロパノール３５.０部を、直径１.０ｍｍのガラスビーズを用いたサンドミルで３.０時間分散し、表面粗し付与材としてのシリコーン樹脂粒子（商品名：トスパール（登録商標）１２０、ＧＥ東芝シリコーン（株）製、平均粒径２μｍ）３.９部、レベリング剤としてのシリコーンオイル（商品名：ＳＨ２８ＰＡ、東レ・ダウコーニング・シリコーン（株）製）０.００１部を添加して攪拌し、導電層用塗布液とした以外は、実施例２と同様にして電子写真感光体を作成し、評価した。評価結果を表１，２に示す。
【実施例６】
【０１４５】
実施例１の電荷輸送層用塗布液を調製する工程において、本発明のポリカーボネート重合体を表１に示したものに変更し、本発明のポリカーボネート重合体を25部、式（8）に示したポリアリレート樹脂を25部とした以外は、実施例１と同様にして電子写真感光体を作製した。
【０１４６】
作製した電子写真感光体を実施例１と同様にして評価した。評価結果を表１、２に示す。
【実施例７】
【０１４７】
実施例１の電荷輸送層用塗布液を調製する工程において、本発明のポリカーボネート重合体を表１に示したものに変更し、本発明のポリカーボネート重合体を1部、式（8）に示したポリアリレート樹脂を50部とした以外は、実施例１と同様にして電子写真感光体を作製した。
【０１４８】
作製した電子写真感光体を実施例１と同様にして評価した。評価結果を表１、２に示す。
【実施例８】
【０１４９】
実施例１の電荷輸送層用塗布液を調製する工程において、本発明のポリカーボネート重合体を５０質量部とし、他にブレンドする樹脂を使用しないとした以外は、実施例１と同様に感光体を作成し、評価した。ここで使用した本発明のシロキサン重合体の詳細構成は表１に示した。
【実施例９】
【０１５０】
実施例１の電荷輸送層用塗布液を調製する工程において、本発明のポリカーボネート重合体の構成を表１とした以外は、実施例１と同様に感光体を作成し、評価した。
【実施例１０】
【０１５１】
実施例２の電荷輸送層用塗布液を調製する工程において、ブレンドする樹脂を下記式（11）で示される構成単位を有するポリアリレート樹脂（重量平均分子量：１５００００、テレフタル酸骨格とイソフタル酸骨格のモル比：テレフタル酸骨格／イソフタル酸骨格＝５０／５０）５０部とした以外は実施例２と同様に感光体を作成し、評価した。
【０１５２】
【化２０】
2008175980.tif 000022
【実施例１１】
【０１５３】
実施例１記載の感光体の評価に使用する電子写真装置において、感光体に接触して帯電を行う帯電ローラーには交流電圧が印加されるＡＣ帯電方式に改造した以外は実施例１と同様に感光体を作成し、評価した。
【０１５４】
（比較例１）
実施例１の電荷輸送層用塗布液を調製する工程において、本発明のポリカーボネート重合体を加えない以外は、実施例１と同様にして電子写真感光体を作製した。
【０１５５】
作製した電子写真感光体を実施例１と同様にして評価した。評価結果を表２に示す。表２に示すように潤滑性を発現せず、ブレード反転及び鳴きが発生した為、クリーニングブレードに潤滑剤としてトスパール（登録商標）を塗布し耐久したがブレード鳴きが発生した。
【０１５６】
（比較例２）
実施例１の電荷輸送層用塗布液を調製する工程において、本発明のポリカーボネート重合体を加えず、その代わりに式（3-1）で示されるシロキサン化合物４質量部を加えた以外は、実施例１と同様にして電子写真感光体を作製した。詳細を表１に示す。
【０１５７】
作製した電子写真感光体を、クリーニングブレードに潤滑剤としてトスパール（登録商標）を塗布した以外は、実施例１と同様にして評価した。評価結果を表２に示す。
【０１５８】
表２に示すようにある程度の潤滑性を発現し、ブレード反転等も発生しなかった。一方、電子写真特性は好ましくなく、耐久による暗部電位の低下が著しく発生し、濃度薄・カブリ等の弊害が発生した。
【０１５９】
（比較例３）
実施例１の電荷輸送層用塗布液を調製する工程において、表1に示す、ソックスレー抽出成分が43.4%の本発明外のポリカーボネート重合体を加えた以外は、実施例１と同様にして電子写真感光体を作製した。詳細を表１に示す。
【０１６０】
作製した電子写真感光体を実施例１と同様にして評価した。評価結果を表２に示す。
【０１６１】
表２に示すように高い潤滑性を示し、ブレード反転や耐久によるブレード鳴きの発生はなかったが、電子写真特性が好ましくなく、耐久による暗部電位の低下が見られ、濃度薄等の弊害が発生した。
【０１６２】
（参考例）
クリーニングブレードに潤滑剤としてトスパール（登録商標）を塗布、オリゴマーなし。
【０１６３】
実施例１の電荷輸送層用塗布液を調製する工程において、表1に示す、ソックスレー抽出成分が7.7%の本発明外のポリカーボネート重合体を加えた以外は、実施例１と同様にして電子写真感光体を作製した。詳細を表１に示す。
【０１６４】
作製した電子写真感光体の評価として、クリーニングブレードに潤滑剤としてトスパール（登録商標）を塗布した以外は、実施例１と同様にして評価した。評価結果を表２に示す。
【０１６５】
表２に示すように、クリーニングブレードに塗布した潤滑剤の為に、ブレード反転や耐久によるブレード鳴きの発生はなかった。
【０１６６】
【表１】
2008175980.tif 000023
【０１６７】
【表２】
2008175980.tif 000024
【０１６８】
表２の結果から明らかなように、本発明のポリカーボネート重合体を含有する電子写真感光体、プロセスカートリッジ及び電子写真装置であれば、残留電位が小さく、感度、耐久による電位変動等の電子写真特性が良好で耐久性を損なう事なく、電子写真感光体表面の潤滑性を大幅に向上させる事ができ、ブレード反転やブレード鳴き等のクリーニングに関与する課題を解決し、且、ソルベントクラック性も良好である事が分かる。
【図面の簡単な説明】
【０１６９】
【図１】代表的な電子写真装置の概略構成の一例を示す図である。
【符号の説明】
【０１７０】
１  電子写真感光体
２  軸
３  帯電手段（一次帯電手段）
４  露光光（画像露光光）
５  現像手段
６  転写手段（転写ローラー）
７  クリーニング手段（クリーニングブレード）
８  定着手段
９  プロセスカートリッジ
１０  案内手段
１１  前露光手段（ライトガイド）
Ｐ  転写材（紙など）
【図１】
2008175980.tif 000028